(57)【要約】【課題】５００℃での高サイクル疲労特性に優れたオーステナイト系ステンレス鋼板を提供する。【解決手段】質量％で、Ｃ：０．００２〜０．３００％、Ｓｉ：０．０１０〜４．０００％、Ｍｎ：０．０５〜１０．００％、Ｐ：０．００１〜０．０５０％、Ｓ：０．０００１〜０．０１００％、Ｎｉ：２．００〜２５．００％、Ｃｒ：１５．００〜３０．００％、Ｎ：０．００２〜０．５％、Ａｌ：０．００１〜０．５％、Ｃｕ：０．０１〜４．００％、Ｍｏ：０．０１０〜３．０００％、Ｖ：０．０１０〜１．０００％、を含有し、残部がＦｅ及び不純物からなり、かつ１１４０（Ｃ）＋４８（Ｓｉ）＋５８（Ｍｏ）＋７１１（Ｎ）≧２００を満足することを特徴とするオーステナイト系ステンレス鋼板。ここで括弧内は各元素の固溶量である。【選択図】図１
2020147770.tif 000002
【特許請求の範囲】
【請求項１】
質量％で、
Ｃ：０．００２〜０．３００％、
Ｓｉ：０．０１０〜４．０００％、
Ｍｎ：０．０５〜１０．００％、
Ｐ：０．００１〜０．０５０％、
Ｓ：０．０００１〜０．０１００％、
Ｎｉ：２．００〜２５．００％、
Ｃｒ：１５．００〜３０．００％、
Ｎ：０．００２〜０．５００％、
Ａｌ：０．００１〜１．０００％、
Ｃｕ：０．０１〜４．００％、
Ｍｏ：０．０１０〜３．０００％、
Ｖ：０．０１０〜１．０００％、
を含有し、残部がＦｅ及び不純物からなり、かつ
１１４０（Ｃ）＋４８（Ｓｉ）＋５８（Ｍｏ）＋７１１（Ｎ）≧２００を満足することを特徴とするオーステナイト系ステンレス鋼板。
ここで括弧内は各元素の固溶量（質量％）である。
【請求項２】
さらに、質量％で
Ｎｂ：０．００５〜０．３００％、
Ｔｉ：０．００５〜０．３００％、
Ｂ：０．０００２〜０．００５０％、
Ｃａ：０．０００５〜０．０１００％、
Ｗ：０．０５〜３．００％、
Ｚｒ：０．０５〜０．３０％、
Ｓｎ：０．０１〜０．５０％、
Ｃｏ：０．０３〜０．３０％
Ｍｇ：０．０００２〜０．０１００％、
Ｓｂ：０．００５〜０．５００％、
ＲＥＭ：０．００１〜０．２００％、
Ｇａ：０．０００２〜０．３０００％、
Ｔａ：０．００１〜１．０００％、
Ｈｆ：０．００１〜１．０００％、
から選択される１種または２種以上を含有することを特徴とする請求項１に記載のオーステナイト系ステンレス鋼板。
【請求項３】
５００℃における平面曲げ疲労試験の疲労限界値が２００ＭＰａ以上であることを特徴とする請求項１または２に記載のオーステナイト系ステンレス鋼板。
【請求項４】
請求項１または２に記載のオーステナイト系ステンレス鋼板の製造方法であって、冷延板の焼鈍温度を１１５０〜１２５０℃、保持時間を１〜１２０ｓｅｃ、１１５０℃から５００℃までの冷却速度を３０℃／ｓｅｃ以上とすることを特徴とするオーステナイト系ステンレス鋼板の製造方法。
【請求項５】
排気部品に使用される請求項１〜３のいずれか１項に記載のオーステナイト系ステンレス鋼板。
【請求項６】
請求項１〜３のいずれか１項に記載のオーステナイト系ステンレス鋼板から成る排気部品。
【発明の詳細な説明】
【技術分野】
【０００１】
本発明は、高温環境で振動を起因とする高サイクル疲労を受ける耐熱部品の素材となるオーステナイト系ステンレス鋼板に関するものである。特に、本発明は、自動車のエキゾーストマニホールド、ターボ、エキゾーストパイプ、コンバーター、フレキシブルチューブ、排熱回収機、ＤＰＦ（Ｄｉｅｚｅｌ  Ｐａｒｔｉｃｕｌａｔｅ  Ｆｉｌｔｅｒ）、ＧＰＦ（Ｇａｓｏｌｉｎｅ  Ｐａｒｔｉｃｕｌａｔｅ  Ｆｉｌｔｅｒ）、尿素ＳＣＲ（Ｓｅｌｅｃｔｉｖｅ  Ｃａｔａｌｙｔｉｃ  Ｒｅｄｕｃｔｉｏｎ）、ガスケット、マフラー部品等の一部に適用されるオーステナイト系ステンレス鋼板に関する。また、それらの部品の中でも特に５００℃程度に加熱され、かつ振動による負荷を繰り返し受ける部品に好適な材料に関するものである。
【背景技術】
【０００２】
自動車の各種廃棄部品には高温の排気ガスを安定的に通気させるために、耐酸化性、高温強度、熱疲労特性等の耐熱性に優れた材料が使用される。また、車体の振動に起因して繰り返し荷重が作用するため、高サイクル疲労特性も重要となる。更に、凝縮水腐食環境でもあることから耐食性に優れることも要求される。排気ガス規制の強化、エンジン性能の向上、車体軽量化等の観点からもこれらの部品にはステンレス鋼が多く使用されている。
【０００３】
近年では、排気ガス規制の強化が更に強まる他、燃費性能の向上、ダウンサイジング、ライトサイジング等の動きから、特にエンジン直下のエキゾーストマニホールドを通気する排気ガス温度は上昇傾向にある。加えて、ターボチャージャーの様な過給機を搭載するケースも多くなっており、従来のエキゾーストマニホールドをターボエキゾーストパイプで代替する動きもある。このため、エキゾーストマニホールドやターボエキゾーストパイプに使用されるステンレス鋼には耐熱性の一層の向上が求められる。排気ガス温度の上昇に関しては、従来９００℃程度であった排気ガス温度が、１０００℃程度まで上昇することも見込まれている。
【０００４】
また、触媒による排ガス浄化効率の上昇のため、エキゾーストマニホールドやエキゾーストパイプを二重管構造にして断熱し、排気ガス温度の低下を抑制している。二重管構造の場合、内管は高温の排気ガスと接触するために９００℃以上の高温となるが、外管は４００℃〜６００℃までしか上昇しない。しかしながら、外管はエンジンや路面からの振動の影響が大きくなるため、制振するためのベローズ加工（パイプに蛇腹のような山谷をつける加工）を施すこともあり、高温疲労特性が必要な部品である。特に近年では乗車性の観点から振動を極力抑えるために各部品の構造が複雑になってきており、各部品への負荷応力は高くなりつつある。加えて部品軽量化の観点から、材料の薄肉化が志向されており、高温環境下での振動対策として高疲労強度材の適用が必要である。この状況は二重管構造を有するエキゾーストマニホールドやエキゾーストパイプのみならず、上記に示した他排気部品でも部分的にベローズ加工を施して５００℃程度の温度域でも制振性向上を図りつつある。
【０００５】
従来、エンジンや路面からの振動を抑制するためにベローズ加工を施したフレキシブルチューブが使用されてきた例として、特許文献１および２には、フレキシブルチューブ用途として高温疲労特性に優れたオーステナイト系ステンレス鋼が開示されている。
特許文献１によれば、ＮｂとＮを添加することで４００℃での高温疲労強度を向上することが可能である。特許文献２によれば、ＮｂとＳｉを添加することで６００℃での高温疲労強度を向上させることが可能である。
【先行技術文献】
【特許文献】
【０００６】
【特許文献１】特開平５−９８３９５号公報
【特許文献２】特開平５−３３９６８２号公報
【特許文献３】特開２００１−５９１４１号公報
【特許文献４】国際公開第２０１７／１６４３４４号
【発明の概要】
【発明が解決しようとする課題】
【０００７】
上記の様な高温に晒される制振部材では、高温強度、耐酸化性、高温高サイクル疲労特性、熱疲労特性といった耐熱性が求められる。最近では５００℃程度の温度まで材料温度が上昇し、かつ振動の負荷応力が従来よりも増加傾向にあることから、特に５００℃近傍における高サイクル疲労強度の向上が求められる。
【０００８】
特許文献１では、０．０５〜０．３％Ｎおよび０．０５〜０．３％Ｎｂを添加し、かつＮｂ＋Ｎ≧０．１５％を満たすオーステナイト系ステンレス鋼が開示されている。開示鋼は４００℃の１×１０６回疲労強度が２５ｋｇｆ／ｍｍ２以上になると記載している。しかしながら、５００℃における疲労強度の記載はなく、この温度域での疲労特性が優れるかどうか不明である。また、Ｎｂは高価な元素であるため、コスト面の課題もある。
【０００９】
特許文献２では、１〜４％Ｓｉおよび０．０５〜０．５％Ｎｂを添加し、かつ６≧Ｓｉ％＋１０Ｎｂ％≧４を満たすオーステナイト系ステンレス鋼が開示されている。開示鋼は６００℃の１×１０６回疲労強度が２７．５ｋｇｆ／ｍｍ２以上になると記載している。しかしながら、５００℃における疲労強度の記載はなく、この温度域での疲労特性が優れるかどうか不明である。また、Ｎｂは高価な元素であるため、コスト面の課題もある。
【００１０】
特許文献３では、２．５〜４．５％Ｓｉおよび０〜０．２５％Ｎｂを含有するオーステナイト系ステンレス鋼が開示されている。Ｎｂは任意添加元素であるが、高温疲労強度向上の観点からＮｂの添加は重要であると記載しており、コスト面の課題がある。実施例において５００℃、６００℃の疲労限界値を開示してあるのは、ＮおよびＮｂを両方添加した鋼のみである。そのためＮｂを添加しなかった場合の疲労強度は不明である。
【００１１】
特許文献４では０．００５〜０．２％Ｃ、０．１〜４％Ｓｉ、０．０２〜３％Ｍｏ、０．０１〜０．４％未満Ｎを含有するオーステナイト系ステンレス鋼が開示されている。焼鈍双晶の頻度を増加することで９００℃高温耐力を向上できると記載してあるが、疲労強度についての記載は無い。そのため５００℃程度の疲労特性に優れるかは不明である。製造方法について冷延板焼鈍時の冷却速度の記載は無く、Ｃ、Ｓｉ、Ｍｏ、Ｎの固溶量は不明である。
【課題を解決するための手段】
【００１２】
排気ガス温度が高温化し、部品形状の複雑化や薄肉軽量化が進んでいる。５００℃近傍における高サイクル疲労による疲労破壊という課題を解決するために、本発明者らはオーステナイト系ステンレス鋼板およびその製造方法に関して、鋼成分、高温疲労特性の見地から詳細な研究を行なった。その結果、５００℃の温度下で振動を与えられる部品用途の素材に対して、鋼成分と比較的安価な固溶元素の調整により高温高サイクル疲労特性に優れたオーステナイト系ステンレス鋼板が得られることを知見した。
【００１３】
（１）質量％で、
Ｃ：０．００２〜０．３００％、
Ｓｉ：０．０１０〜４．０００％、
Ｍｎ：０．０５〜１０．００％、
Ｐ：０．００１〜０．０５０％、
Ｓ：０．０００１〜０．０１００％、
Ｎｉ：２．００〜２５．００％、
Ｃｒ：１５．００〜３０．００％、
Ｎ：０．００２〜０．５００％、
Ａｌ：０．００１〜１．０００％、
Ｃｕ：０．０１〜４．００％、
Ｍｏ：０．０１０〜３．０００％、
Ｖ：０．０１０〜１．０００％、
を含有し、残部がＦｅ及び不純物からなり、かつ
１１４０（Ｃ）＋４８（Ｓｉ）＋５８（Ｍｏ）＋７１１（Ｎ）≧２００を満足することを特徴とするオーステナイト系ステンレス鋼板。
ここで括弧内は各元素の固溶量である。
（２）さらに、質量％で
Ｎｂ：０．００５〜０．３００％、
Ｔｉ：０．００５〜０．３００％、
Ｂ：０．０００２〜０．００５０％、
Ｃａ：０．０００５〜０．０１００％、
Ｗ：０．０５〜３．００％、
Ｚｒ：０．０５〜０．３０％、
Ｓｎ：０．０１〜０．５０％、
Ｃｏ：０．０３〜０．３０％
Ｍｇ：０．０００２〜０．０１００％、
Ｓｂ：０．００５〜０．５００％、
ＲＥＭ：０．００１〜０．２％、
Ｇａ：０．０００２〜０．３０００％、
Ｔａ：０．００１〜１．０００％、
Ｈｆ：０．００１〜１．０００％、
から選択される１種または２種以上を含有することを特徴とする前記（１）に記載のオーステナイト系ステンレス鋼板。
（３）５００℃における平面曲げ疲労試験の疲労限界値が２００ＭＰａ以上であることを特徴とする前記（１）または（２）に記載のオーステナイト系ステンレス鋼板。
（４）前記（１）または（２）に記載のオーステナイト系ステンレス鋼板の製造方法であって、冷延板の焼鈍温度を１１５０〜１２５０℃、保持時間を１〜１２０ｓｅｃ、１１５０℃から５００℃までの冷却速度を３０℃／ｓｅｃ以上とすることを特徴とするオーステナイト系ステンレス鋼板の製造方法。
（５）排気部品に使用される前記（１）〜（３）のいずれか１つに記載のオーステナイト系ステンレス鋼板。
（６）前記（１）〜（３）のいずれか１つに記載のオーステナイト系ステンレス鋼板から成る排気部品。
【発明の効果】
【００１４】
本発明によれば、鋼成分と固溶量の調整によって、従来よりも５００℃の高サイクル疲労強度が高く、部品の薄肉・軽量化にも寄与できる自動車排気部品用オーステナイト系ステンレス鋼を提供できる。
【図面の簡単な説明】
【００１５】
【図１】１１４０（Ｃ）＋４８（Ｓｉ）＋５８（Ｍｏ）＋７１１（Ｎ）と、５００℃の疲労限界値の関係を示す図である。
【発明を実施するための形態】
【００１６】
以下に本発明の構成要素の限定理由について説明する。耐熱用途として使用されるオーステナイト系ステンレス鋼板の特性として重要なのは高温強度であるが、特に上記の様に高温で振動を繰り返し受ける部材の場合、高温疲労が重要となる。高温疲労は高サイクル疲労（破断寿命が約１０４サイクル以上）と低サイクル疲労（破断寿命が約１０４サイクル未満）に分類されるが、本発明で対象となる疲労は前者の高サイクル疲労である。排気ガス経路部材に使用される材料の高サイクル疲労特性が劣ると、走行中の繰り返し振動によって疲労亀裂が発生し、亀裂が板厚貫通した場合に排気ガスの漏れが生じて、部品性能の信頼性低下に繋がる。
【００１７】
［成分］
次に、成分範囲について説明する。成分含有量に関する％は、特に断りの無い限り質量％を示す。
【００１８】
Ｃはオーステナイト組織形成と高温強度および高温疲労強度の確保のために０．００２％を下限とする。一方、過度な添加は加工硬化が過大に大きくなる他、Ｃｒ炭化物形成により耐食性、特に溶接部の粒界腐食性が劣化する。また、本発明の場合、固溶Ｃ量を確保することで動的ひずみ時効および疲労過程の加工硬化が発現して高サイクル疲労強度を向上させるため、製品板での炭化物形成を抑制するために上限を０．３００％とする。更に、熱間加工性、５００℃における固溶Ｃ量確保を考慮すると、Ｃの含有量の下限は０．００５％、上限は０．２５０％であることが望ましい。更に精錬コスト、耐酸化性を考慮すると下限は０．０１０％，上限は０．１００％であることが望ましい。
【００１９】
Ｓｉは脱酸元素として添加される場合がある他、Ｓｉの内部酸化によりスケール剥離性、高温強度および高温疲労強度の向上に寄与する元素である。また本発明では、５００℃における固溶Ｓｉによる動的ひずみ時効および加工硬化が、高温高サイクル疲労強度上昇に有効であることを知見し、０．０１０％以上添加する。一方、４．０００％超の添加により酸洗性が著しく劣化するため、上限を４．０００％とした。更に、加工硬化特性や溶接性を考慮すると、１．０００〜３．５００％が望ましい。更に、高温強度や耐酸化性を考慮するとＳｉの下限は１．５００％にすることが望ましく、熱間加工性を考慮すると上限は２．５００％が望ましい。
【００２０】
Ｍｎは脱酸元素として利用する他、オーステナイト組織形成およびスケール密着性を確保するために０．０５％以上添加する。一方、１０．００％超の添加によりＭｎＳ等の生成によって介在物清浄度が悪くなり、疲労強度と耐食性が著しく低下する他、酸洗性が悪くなるため上限を１０．００％とする。更に、製造コストを考慮するとＭｎ含有量の下限は０．１０％が望ましい。更にスケール密着性、加工硬化性を考慮するとＭｎ含有量の上限は８．００％が望ましい。更に、下限は０．５０％、上限は１．５０％が望ましい。
【００２１】
Ｐは製造時の熱間加工性や凝固割れを助長する元素である。また、Ｐ化合物が生成すると疲労起点となり疲労強度が低下するため、上限を０．０５０％とする。一方、過度な提言は精錬コストの増加を招くため下限を０．００１％とする。さらに製造コストを考慮すると、Ｐ含有量の上限は０．０４０％、下限は０．０１０％とすることが望ましい。
【００２２】
Ｓは製造時の熱間加工を低下させるほか、耐食性を劣化させる元素である。また、粗大な硫化物（ＭｎＳ）が形成されると介在物清浄度が著しく悪化するため、上限を０．０１００とする。一方、過度な低減は精錬コストの増加に繋がることから、下限を０．０００１％とする。更に、製造コストや耐酸化性を考慮すると、Ｓ含有量の上限は０．００５０％、下限は０．０００３％にすることが望ましい。更に上限は０．００２０％、下限は０．０００５％にすることが望ましい。
【００２３】
Ｎｉはオーステナイト組織形成元素であるとともに、耐食性や耐酸化性を確保する元素である。また、２．００％未満ではオーステナイト組織の安定度が低下して疲労強度が低下する他、結晶粒の粗大化が顕著に生じてしまうため、２．００％以上添加する。一方、過度な添加はコスト上昇と硬質化を招くことから上限を２５．００％とする。更に、製造性、高温強度および耐食性を考慮すると、Ｎｉ含有量の下限は５％、上限は１３．００％にすることが望ましい。更に、下限は８．００％、上限は１０．００％にすることが望ましい。
【００２４】
Ｃｒは耐食性、耐酸化性を向上させる必須元素である。１５．００％未満の添加では排気ガスによる異常酸化やスケール剥離が生じて疲労強度が著しく低下するため１５％．００以上の添加が必要である。一方、過度な添加は、硬質となる他、コストアップに繋がることから上限を３０．００％とする。更に製造コスト、鋼板製造性、加工性を考慮すると、Ｃｒ含有量の下限は１６．００％、上限は２５．００％にすることが望ましい。更に、下限は１７．００％、上限は２４．００％にすることが望ましい。
【００２５】
ＮはＣと同様にオーステナイト組織形成、高温強度、高温疲労強度の確保に有効な元素である。そのため下限を０．００２％とする。一方、０．５００％超の添加により常温材質が著しく硬質化し、鋼板製造段階の冷間加工性が悪くなる他、パイプなどの部品製造性が悪くなる。また、本発明の場合、固溶Ｎ量を確保することで動的ひずみ時効および疲労過程の加工硬化が発現して高サイクル疲労強度を向上させるため、製品板での窒化物形成を抑制するために、上限を０．５００％とする。更に、精錬コスト、溶接時のピンホール抑制、溶接部の粒界腐食抑制の観点から、Ｎ含有量の下限は０．０２０％、上限は０．３５０％にすることが望ましい。更に、下限は０．０４０％、上限は０．２３０％にすることが望ましい。
【００２６】
Ａｌは、脱酸元素として添加し、介在物清浄度を良くする。このため、疲労起点の低減に寄与することから０．００１％以上添加する。一方、過度の添加は熱間加工性の悪化、酸洗性の低下による表面疵の発生を起こりやすくする。特に表面疵は疲労亀裂の起点となるため、Ａｌ含有量の上限は１．０００％に規定する。また、製造性やスケール密着性の観点から、下限は０．０１０％、上限は０．２００％が望ましい。更に、上限は０．２００％が望ましい。
【００２７】
Ｃｕはオーステナイト組織安定化や耐酸化性向上に有効な元素であるため、０．０１％以上添加する。また、５００℃でε−Ｃｕ析出により高温疲労強度が向上する。一方、過度な添加は耐酸化性の劣化や製造性の悪化に繋がる他、ε−Ｃｕが粗大化しすぎて疲労強度が低下するため、上限を４．００％とする。更に、耐食性や製造性を考慮すると、Ｃｕ含有量の下限は０．１０％、上限は２．００％にすることが望ましい。更に、下限は０．２０％、上限は１．５０％にすることが望ましい。
【００２８】
Ｍｏは耐食性を向上させる元素であるとともに、高温強度および高温疲労強度の向上に寄与する元素である。特に本発明では、５００℃における固Ｍｏのひずみ時効および加工硬化が、高温疲労強度上昇に有効であることを知見し、０．０１０％以上添加する。一方、Ｍｏは高価な元素であるとともに過度な添加は耐酸化性や製造性を劣化させるため、上限を３．０００％とする。また、高温強度や熱疲労特性を考慮すると下限は０．５００％、製造性やコストを考慮すると上限は１．５００％が望ましい。更に、耐食性と熱間加工性を考慮すると０．６００〜１．２００％が望ましい。
【００２９】
Ｖは耐食性を向上させる元素であるとともに、Ｖ炭化物を形成し高温強度を向上させることで高疲労強度が得られる０．０１０％以上添加する。一方、過度な添加は合金コストの増加や異常酸化限界温度の低下を招くことから、上限を１．０００％とする。更に、製造性や介在物清浄度を考慮するとＶ含有量の下限は０．０５０％、上限は０．８００％にすることが望ましい。更に下限は０．０９０％、上限は０．５００％にすることが好ましい。
【００３０】
以上が、本発明のオーステナイト系ステンレス鋼板の主要元素である。残部は、Ｆｅおよび不可避的不純物からなるが、残部Ｆｅの一部の代替として以下の元素の１種または２種以上を含有することができる。
【００３１】
Ｎｂは、Ｃ、Ｎと結合して耐食性、耐粒界腐食性を向上させる他、高温強度や疲労強度を向上させる元素である。Ｃ、Ｎ固定作用は０．００５％から発現するため、下限を０．００５％とした。また、０．３００％超の添加は、鋼板製造段階での熱間加工性が著しく劣化することから、上限を０．３００％とする。更に、高温強度、溶接部の粒界腐食性および合金コストを考慮すると、Ｎｂ含有量の下限は０．０１０％、上限は０．１５０％未満にすることが望ましい。加えて、Ｎｂは再結晶を鈍化させる元素である。十分な高温疲労強度を得るとともに結晶粒径の調整を短時間で完了させる必要があるため、Ｎｂ含有量の上限は０．０５０％未満にすることが望ましい。
【００３２】
Ｔｉは、Ｎｂと同様にＣ、Ｎと結合して耐食性、耐粒界腐食性を向上させるために添加する元素である。Ｃ、Ｎ固定作用は０．００５％から発現するため、下限を０．００５％とした。また、０．３００％超の添加は鋳造段階でのノズル詰まりが生じ易くなり、製造性を著しく劣化させることから、上限を０．３００％とする。更に、高温強度、溶接部の粒界腐食性および合金コストを考慮すると、Ｔｉ含有量の下限は０．０１０％、上限は０．１００％にすることが望ましい。
【００３３】
Ｂは、鋼板製造段階での熱間加工性を向上させる元素であるとともに、常温での加工硬化を抑制する効果があるため、０．０００２％以上とする。但し、過度な添加はホウ炭化物の形成により清浄度の低下、粒界腐食性の劣化をもたらすため、上限を０．００５０％とした。更に、精錬コストや延性低下を考慮すると、Ｂ含有量の下限は０．００１６％、上限は０．００２０％にすることが望ましい。
【００３４】
Ｃａは、脱硫のために必要に応じて添加される他、介在物の清浄度を向上させて疲労強度が向上する。この作用は０．０００５％未満では発現しないため、下限を０．０００５％とする。また、０．０１００％超添加すると水溶性の介在物ＣａＳが生成して清浄度の低下および耐食性の著しい低下を招くため、上限を０．０１００％とする。更に、製造性、表面品質の観点から、Ｃａ含有量の下限は０．００４０％、上限は０．００３０％にすることが望ましい。
【００３５】
Ｗは、耐食性と高温強度の向上に寄与する他、Ｍｏと同様に疲労強度向上に寄与するため、必要に応じて０．０５％以上添加する。３．００％超の添加により硬質化、鋼板製造時の靭性劣化やコスト増につながるため、上限を３．００％とする。更に、精錬コストや製造性を考慮すると、Ｗ含有量の下限は０．１０％、上限は２．００％にすることが望ましい。
【００３６】
Ｚｒは、ＣやＮと結合して溶接部の粒界腐食性や耐酸化性を向上させるため、必要に応じて０．０５％以上添加する。但し、０．３０％超の添加によりコスト増になる他、製造性を著しく劣化させるため、上限を０．３０％とする。更に、精錬コストや製造性を考慮すると、Ｚｒ含有量の下限は０．０５％、上限は０．１０％にすることが望ましい。
【００３７】
Ｓｎは、耐食性と高温強度の向上に寄与するため、必要に応じて０．０１％以上添加する。０．０３％以上で効果が顕著になり、更に０．０５％以上でより顕著となる。０．５０％超の添加により鋼板製造時のスラブ割れが生じる場合があるため上限を０．５０％とする。更に、精錬コストや製造性を考慮すると、上限は０．３０％にすることが望ましい。
【００３８】
Ｃｏは、高温強度の向上に寄与するため、必要に応じて０．０３％以上添加する。０．３０％超の添加により、硬質化、鋼板製造時の靭性劣化やコスト増につながるため、上限を０．３０％とする。更に、精錬コストや製造性を考慮すると、Ｃｏ含有量の下限は０．０３％、上限は０．１０％にすることが望ましい。
【００３９】
Ｍｇは、脱酸元素として添加させる場合がある他、スラブの組織を酸化物の微細化分散化により介在物清浄度の向上や組織微細化に寄与する元素である。これは、０．０００２％以上から発現するため、下限を０．０００２％とした。但し、過度な添加は、溶接性や耐食性の劣化、粗大介在物による部品加工性の低下につながるため、上限を０．０１００％とした。精錬コストを考慮すると、Ｍｇ含有量の下限は０．０００３％、上限は０．００５０％にすることが望ましい。
【００４０】
Ｓｂは、粒界に偏析して高温強度を上げる作用をなす元素である。添加効果を得るため、０．００５％以上とする。但し、０．５００％を超えると、Ｓｂ偏析が生じて、溶接時に割れが生じるので、上限を０．５００％とする。高温特性と製造コスト及び靭性を考慮すると、Ｓｂ含有量の下限は０．０３０％、上限は０．３００％にすることが望ましい。更に望ましくはＳｂ含有量の下限は０．０５０％、上限は０．２００％にすることが望ましい。
【００４１】
ＲＥＭ（希土類元素）は、耐酸化性の向上に有効な元素であり、必要に応じて０．００１％以上添加する。また、０．２００％を超えて添加してもその効果は飽和し、ＲＥＭの硫化物による耐食性低下を生じるため、０．００１〜０．２００％の範囲で添加する。製造コストを考慮すると、下限を０．００２％とし、上限を０．１００％とすることが望ましい。ＲＥＭ（希土類元素）は、一般的な定義に従う。スカンジウム （Ｓｃ）、イットリウム （Ｙ）の２元素と、ランタン（Ｌａ）からルテチウム（Ｌｕ） までの１５元素（ランタノイド）の総称を指す。単独で添加しても良いし、混合物であっても良い。
【００４２】
Ｇａは、耐食性向上や水素脆化抑制のため、０．３０００％以下で添加しても良いが、０．３０００％超の添加により粗大硫化物が生成しｒ値が劣化する。硫化物や水素化物形成の観点から下限は０．０００２％とする。更に、製造性やコストの観点から０．００２０％以上が更に好ましい。
【００４３】
Ｔａ、Ｈｆは高温強度向上のために各０．００１〜１．０００％添加しても良い。０．００１％以上で効果があり、０．０１０％以上でさらに高強度が得られる。また、Ｂｉを必要に応じて０．００１〜０．０２０％含有してもかまわない。なお、Ａｓ、Ｐｂ等の一般的な有害な元素や不純物元素はできるだけ低減することが望ましい。
【００４４】
［１１４０（Ｃ）＋４８（Ｓｉ）＋５８（Ｍｏ）＋７１１（Ｎ）≧２００］
本発明では、５００℃の疲労強度向上のために、各元素の添加量を制御するだけで無く、疲労強度向上に有効な元素の固溶量を制御することが重要であることを知見した。Ｃ、Ｓｉ、ＭｏおよびＮは、炭化物、窒化物、ＳｉおよびＭｏ化合物を形成すると固溶量が減少する。これらの化合物は形態によっては疲労破壊の起点になる場合がある。加えて、本発明では、上記固溶元素が高温での繰り返し負荷中に、動的ひずみ時効ならびに加工硬化を促進し、疲労強度向上に有効であること見出し、１１４０（Ｃ）＋４８（Ｓｉ）＋５８（Ｍｏ）＋７１１（Ｎ）≧２００と規定する。ここで括弧内は各元素の固溶量（質量％）である。固溶Ｃや固溶Ｎは高強度化に有効であることは知られている。固溶Ｃや固溶Ｎは、高温で繰り返し負荷を与えた場合、疲労亀裂の発生を抑制するとともに、繰り返し負荷によって導入された転位周辺に、侵入型元素である固溶Ｃや固溶Ｎが集まり、時効強化を発現する。また、亀裂前方の転位に集まったＣやＮは加工硬化を発現することから、亀裂進展が抑制される。
【００４５】
また、固溶Ｃや固溶Ｎを確保する方法としては、後述する様に炭化物や窒化物の析出を抑制することが重要となる。また、固溶Ｓｉについても５００℃における繰り返し硬化を促進して亀裂前方の転位の移動を抑制するため、亀裂進展が遅れて高疲労強化につながる。同様にＭｏも、５００℃における繰り返し加工硬化を促進して亀裂前方の転位の移動を抑制するため、亀裂進展が遅れて高疲労強化につながる。５００℃の疲労強度に及ぼす固溶Ｃ、固溶Ｎ、固溶Ｓｉおよび固溶Ｍｏのそれぞれの作用効果は異なる可能性があるが、これは、高温強度向上以外に高温下での繰り返し負荷に伴う動的ひずみ時効ならびに加工硬化促進が要因として考えられる。
【００４６】
図１に、１９．００％Ｃｒ−１３．００％Ｎｉ−０．８０％Ｍｎ−０．０２０％Ｐ−０．０００５％Ｓ−０．０３０％Ａｌ−０．１０％Ｃｕ−０．２００％Ｖ添加鋼鋼（板厚２ｍｍ）に対して、鋼成分と製造方法を調整することによって、固溶Ｃ、固溶Ｎ、固溶Ｓｉおよび固溶Ｍｏを変化させた場合の５００℃の疲労特性と［１１４０（Ｃ）＋４８（Ｓｉ）＋５８（Ｍｏ）＋７１１（Ｎ）］の値とのを示す。ここで、高温平面曲げ疲労試験は、板厚２ｍｍのＪＩＳ１号試験片を用いて行った。温度５００℃、繰り返し速度１７００ｃｐｍ、完全両振り、試験停止回数１×１０７サイクルの条件とした。疲労限界値は１×１０７サイクルに到達しても破断しなかった最大の振幅応力と、破断した最小の振幅応力の平均値とした。また、自動車排気系部品に作用する負荷応力として、５００℃で最大で２００ＭＰａが作用することから、疲労限界値を２００ＭＰａとして合否判定した。
【００４７】
また、本発明においては、固溶元素量の測定は抽出残渣分析を用いて行った。４０ｍｍ×５０ｍｍサイズの板状サンプルを＃６００で研磨した後に定電流電解して１ｇの抽出残渣を得て、この抽出残渣を定量分析することにより求めることができる。抽出残渣分析は、テトラメチルアンモニウムクロライド溶液および０．２μｍ径のフィルターを用いて行なった。続いて、抽出された鋼中の析出物をＩＣＰで分析して、Ｃ、Ｎ、Ｓｉ、Ｍｏ元素の析出量を測定し、添加量との差分を求めて固溶量とした。図１は疲労限界値に対して固溶元素で回帰分析した結果であるが、１１４０（Ｃ）＋４８（Ｓｉ）＋５８（Ｍｏ）＋７１１（Ｎ）≧２００の場合に５００℃の疲労限界値が２００ＭＰａ以上となり、極めて優れた疲労特性を有することが分かる。
【００４８】
［製造方法］
次に製造方法について説明する。本発明の鋼板の製造方法は、製鋼−熱間圧延−焼鈍・酸洗、あるいは製鋼−熱間圧延−焼鈍・酸洗−冷間圧延−焼鈍・酸洗よりなる。製鋼においては、前記必須成分および必要に応じて添加される成分を含有する鋼を、電気炉溶製あるいは転炉溶製し、続いて２次精錬を行う方法が好適である。溶製した溶鋼は、公知の鋳造方法（連続鋳造など）に従って鋼スラブとする。鋼スラブは、所定の温度に加熱され、所定の板厚に連続圧延で熱間圧延される。熱間圧延後の鋼板は、一般的には熱延板焼鈍と酸洗処理が施されるが、熱延板焼鈍を省略しても構わない。
【００４９】
熱間圧延焼鈍板は所定の板厚に冷間圧延された後、焼鈍・酸洗が施される。本発明では所定の固溶量を確保するために、冷間圧延された後の焼鈍において加熱温度、保持時間、５００℃までの冷却速度を規定する。具体的には冷延板の焼鈍温度は１１５０〜１２５０℃とする。本発明では５００℃での疲労強度を確保するために固溶量が重要となる。１１５０℃以下で焼鈍すると炭化物（（Ｆｅ，Ｃｒ）２３Ｃ６）や窒化物（ＣｒＮ、Ｃｒ２Ｎ）、Ｃｒ３Ｎｉ２Ｓｉ（Ｃ，Ｎ）、σ相、Ｇ相、Ｌａｖｅｓ相（Ｆｅ２Ｍｏ）等が析出し、各種元素の固溶量が十分に確保出来ないとともにこれらの化合物が疲労起点になって疲労強度を低下させるため、下限を１１５０℃とした。一方、１２５０℃超に加熱すると結晶粒が過度に粗大化し、加工時にオレンジピール等の不具合が生じることから、上限を１２５０℃とした。また、延性や穴拡げ性を考慮すると下限は１１８０℃が良く、酸洗性を考慮すると上限は１２３０℃が望ましい。
【００５０】
保持時間については、１〜１２０ｓｅｃとする。保持時間が１ｓｅｃ未満の場合、再結晶および粒成長が不十分となり延性が低下することによって疲労強度が低下するため下限を１ｓｅｃとした。一方、１２０ｓｅｃ超保持した場合、結晶粒が過度に粗大化し、加工時にオレンジピール等の不具合が生じ疲労破壊の起点になることから、上限を１２０ｓｅｃとした。また、延性や穴拡げ性を考慮すると下限は５ｓｅｃが良く、酸洗性を考慮すると上限は３０ｓｅｃが望ましい。
【００５１】
加熱・保持後の冷却については、冷却過程の炭化物（（Ｆｅ，Ｃｒ）２３Ｃ６）や窒化物（ＣｒＮ、Ｃｒ２Ｎ）、Ｃｒ３Ｎｉ２Ｓｉ（Ｃ，Ｎ）、σ相、Ｇ相、Ｌａｖｅｓ相（Ｆｅ２Ｍｏ）等の析出による固溶量の減少を抑制するために、１１５０℃から５００℃までの冷却速度を３０℃／ｓｅｃ以上に規定する。一方、過度な高速冷却は板形状の不良を招くことから、１００℃／ｓｅｃ以下が望ましい。また、生産性の観点から５０℃／ｓｅｃ以上が望ましい。尚、冷却方法については、水やＡｒ、Ｈｅガス等を用い用いることができ、所定の冷却速度になるように適宜選択することができる。
【００５２】
なお、製造工程における他の条件は適宜選択することができる。例えば、スラブ厚さ、熱間圧延板厚などは適宜設計することができる。冷間圧延においては、ロール径、圧延油、圧延パス回数、圧延速度、圧延温度などは適宜選択することができる。冷間圧延の途中に中間焼鈍を入れても構わず、バッチ式焼鈍でも連続式焼鈍でも良い。また、酸洗工程は、硝酸、硝酸電解酸洗の他、硫酸や塩酸を用いた処理を行っても良い。冷延板の焼鈍・酸洗後にテンションレベラー等により形状および材質調整を行っても良い。加えて、プレス成形を向上させる目的で、潤滑皮膜を製品板に付与することも可能である。更に、本発明で規定する固溶量が確保できるのであれば冷延、冷延板焼鈍を省略し、熱延あるいは熱延板焼鈍後の製品に適用することも可能である。
【００５３】
上述の方法で製造されたオーステナイト系ステンレス鋼板を、自動車、二輪車に限らず、各種ボイラー、燃料電池システム、プラント等の５００℃近傍に曝されながら振動を受ける排気・吸気部品に適用可能である。本発明のオーステナイト系ステンレス鋼板は、特に排気部品として、産業上極めて有益である。
【実施例】
【００５４】
表１に示す成分組成の鋼を溶製した後、熱延、熱延板焼鈍・酸洗、冷延、最終焼鈍・酸洗を施して２．０ｍｍ厚の鋼板を得た。ここで、冷延板の焼鈍条件は、再結晶組織が得られる様に、加熱温度１１８０℃、保持時間１０ｓｅｃ、１１５０℃から５００℃までの冷却速度５０℃／ｓｅｃとした。高温平面曲げ疲労試験および固溶量の測定は上述した方法で行った。これより、１１４０（Ｃ）＋４８（Ｓｉ）＋５８（Ｍｏ）＋７１１（Ｎ）の値、５００℃における疲労限界値を得た。本発明鋼は全ての場合において、５００℃における疲労限界値が２００ＭＰａ以上であり、５００℃という高温環境下で振動による負荷を受ける部品素材としての満足するものであった。
【００５５】
【表１】
2020147770.tif 000003
【００５６】
表２に、冷延板焼鈍条件を変更して製造した場合の結果を示す。これより、本発明の方法で製造された例は全ての場合において、５００℃における疲労限界値が２００ＭＰａ以上であり、５００℃という高温環境下で振動による負荷を受ける部品素材としての満足するものであった。
【００５７】
【表２】
2020147770.tif 000004
【産業上の利用可能性】
【００５８】
本発明によれば、特に自動車のエキゾーストマニホールド、ターボ、エキゾーストパイプ、コンバーター、フレキシブルチューブ、排熱回収機、ＤＰＦ（Ｄｉｅｚｅｌ  Ｐａｒｔｉｃｕｌａｔｅ  Ｆｉｌｔｅｒ）、ＧＰＦ（Ｇａｓｏｌｉｎｅ  Ｐａｒｔｉｃｕｌａｔｅ  Ｆｉｌｔｅｒ）、尿素ＳＣＲ（Ｓｅｌｅｃｔｉｖｅ  Ｃａｔａｌｙｔｉｃ  Ｒｅｄｕｃｔｉｏｎ）、ガスケット、マフラー部品等の一部に適用されるものである。また、それらの部品の中でも特に５００℃程度に加熱され、かつ振動による負荷を繰り返し受ける部品に使用することにより、従来のオーステナイト系ステンレス鋼よりも薄肉化できるため軽量化が図られるほか排ガス規制、燃費向上につなげることが可能である。エキゾーストマニホールドならば、ターボ搭載による高振動対策としてベローズ加工を施すようなターボエキゾーストパイプや板プレス品、パイプ品、二重管品のいずれでもかまわない。更に、自動車、二輪車に限らず、各種ボイラー、燃料電池システム、プラント等の５００℃近傍に曝されながら振動を受ける排気・吸気部品に適用可能であり、本発明は産業上極めて有益である。
【図１】
2020147770.tif 000005